(57)【要約】【課題】  珪酸ソーダおよびメタ珪酸ソーダを用いた鋳物砂において、常温で流動性を有し、造型時においては外部からの高温蒸気を必要とせず造型用型の加熱により十分な強度を持つ中子が造型でき、且つ鋳造後の崩壊性や鋳物砂の再生処理が容易にできる乾態の鋳物砂を提供する。【解決手段】  珪砂の表面に珪酸ソーダおよびメタ珪酸ソーダのうち少なくとも１種と、含水した焼成カオリンとをコーティングし、常温で流動性を有する鋳物砂であって、熱硬化により中子を造型することができる乾態の鋳物砂。【特許請求の範囲】
【請求項１】
珪砂の表面に珪酸ソーダおよびメタ珪酸ソーダのうち少なくとも１種と、含水した焼成カオリンとをコーティングし、常温で流動性を有する鋳物砂であって、熱硬化により中子を造型することができる乾態の鋳物砂。
【発明の詳細な説明】
【技術分野】
【０００１】  本発明は、無機中子用の鋳物砂に関するものである。
【背景技術】
【０００２】  従来から、無機中子の造型には、粘結剤として珪酸ソーダを表面にコーティングした鋳物砂を使用した様々な手法が知られている。
例えば、メタ珪酸ソーダをコーティングした鋳物砂を使用し、精密鋳造を行う鋳型の造型方法が開示されている。（例えば、特開昭６３−２９５０３７号参照）。
【先行技術文献】
【特許文献】
【０００３】
【特許文献１】特開昭６３−２９５０３７号
【発明の概要】
【発明が解決しようとしている課題】
【０００４】  珪酸ソーダやメタ珪酸ソーダを粘結剤と使用した無機中子は注湯時に鋳型からのガス発生量がシェルモールドやコールドボックスなどの有機中子に比べ少ないため、ガス欠陥が少なくまた異臭もしないため作業環境も良く近年注目を浴びている。しかし、珪酸ソーダやメタ珪酸ソーダを鋳物砂に使用した中子は、欠点も多い。特に次の欠点の対策が求められている。
（１）珪酸ソーダを用いた鋳物砂は通常湿態で使用されており流動性が悪いため、中子の造型用型への充填の難易度が高い。
（２）珪酸ソーダおよびメタ珪酸ソーダを用いた鋳物砂で造型された中子は、通常崩壊性が悪く、そのため鋳物砂の再生処理の難易度が高い。
【０００５】  即ち本発明は、上記事情に鑑みなされたものであり、珪酸ソーダおよびメタ珪酸ソーダを用いた鋳物砂において、常温で流動性を有し、造型時においては外部からの高温蒸気を必要とせず造型用型の加熱により十分な強度を持つ中子が造型でき、且つ鋳造後の崩壊性や鋳物砂の再生処理が容易にできる乾態の鋳物砂を提供することを目的とする。
【課題を解決するための手段】
【０００６】  上述の目的は、珪砂の表面に珪酸ソーダおよびメタ珪酸ソーダのうち少なくとも１種と、含水した焼成カオリンとをコーティングし、常温で流動性を有する鋳物砂であって、熱硬化により中子を造型することができる乾態の鋳物砂によって達成される。
【０００７】  粘結剤の珪酸ソーダおよびメタ珪酸ソーダの配合量は、珪砂に対して１．０％〜９．０％が好ましく、特に５．０％〜７．０％が好ましい。
【０００８】  含水した焼成カオリンの配合量は、珪砂に対して１．０％〜１５．０％が好ましく、特に５．０％〜１０．０％が好ましい。含水は珪砂の表面上で含水させることも可能であり、また水の代わりに珪酸ソーダ水溶液の含水も可能である。
【０００９】  熱硬化の温度は、１５０℃以上３００℃以下が好ましい。特に２００℃以上３００℃以下がより好ましい。
【発明の効果】
【００１０】  本発明によれば、珪酸ソーダおよびメタ珪酸ソーダを用いた鋳物砂において、常温で流動性を有し、造型時においては外部からの高温蒸気を必要とせず造型用型の加熱により十分な強度を持つ中子が造型でき、且つ鋳造後の崩壊性や鋳物砂の再生処理が容易にできる乾態の鋳物砂を提供することを目的とする。
【発明を実施するための形態】
【００１１】  以下、本発明の実施形態について詳細に説明する。以下の好ましい実施形態の説明は、本質的に例示に過ぎず、本発明、その適用物或いはその用途を制限することを意図するものではない。
【００１２】  （実施形態）
本実施形態は、珪砂の表面に珪酸ソーダおよびメタ珪酸ソーダのうち少なくとも１種と、含水した焼成カオリンとをコーティングし、常温で流動性を有する鋳物砂であって、熱硬化により中子を造型することができる乾態の鋳物砂を用いて中子を造型する。
【００１３】  珪砂としては、フラタリー砂やアルバニー砂、フリマントル砂など各種珪砂が使用できる。
【００１４】  無機粘結剤としては、珪酸ソーダおよびメタ珪酸ソーダを使用することができ、特に結晶水を多く含むメタ珪酸ソーダ９水塩が好ましい。
【００１５】  添加剤の焼成カオリンへの含水は、珪砂への添加前に含水もしくは、珪砂に添加後に含水を行ってもよい。特に焼成カオリンの添加を配合の最後に行い、珪砂上の水分を完全に含水することで、無機粘結剤コーテッドサンドの常温流動性を向上することができる。また、水の代わりに珪酸ソーダ水溶液の含水も可能である。
【００１６】  含水量は、焼成カオリンの吸油量により調整でき、また含水した水分は中子造型時の加熱の際に、焼成カオリンより水蒸気として発生し、珪砂表面にコーティングした珪酸ソーダおよびメタ珪酸ソーダと接触することで、中子の強度を増強させることができる。
【００１７】  添加剤としては、焼成カオリン以外にも含水する粉末物質であれば、中子造型時の加熱の際に、水蒸気が発生し、中子強度の増強に寄与できる。
【実施例】
【００１８】  本実施例では、珪砂はフラタリー砂を使用した。無機粘結剤としてメタ珪酸ソーダを使用し、添加剤として焼成カオリンを使用した。上記珪砂、無機粘結剤、添加剤および水を混合し、無機粘結剤コーテッドサンドを作成し、１２０ｍｍ×１０ｍｍ×１０ｍｍの金型に充填後、金型を２５０℃にて５分間加熱して造型した試験片について、抗折強度を測定した。また試験片を７００℃および１０００℃にてそれぞれ１時間焼成し、常温に戻したのち、試験片の崩壊性の確認を行った。なお、フラタリー砂はあらかじめ３５５μｍの網目の篩にかけ、３５５μｍ以上の砂を取り除いたものを使用した。
【実施例１】
【００１９】フラタリー砂２８ｇにメタ珪酸ソーダを２．３ｇ、焼成カオリンを１．２ｇおよび水０．５ｇを混合攪拌し無機粘結剤コーテッドサンドを作成し、１２０ｍｍ×１０ｍｍ×１０ｍｍの金型に充填し、金型を２５０℃にて５分間加熱し造型した試験片の抗折強度を測定した。また試験片を７００℃および１０００℃にてそれぞれ１時間焼成し、常温に戻したのち試験片の崩壊性の確認を行った。【００２０】（比較例１）フラタリー砂２８ｇにメタ珪酸ソーダを２．３ｇおよび水０．５ｇを混合攪拌し無機粘結剤コーテッドサンドを作成し、実施例１と同様な測定を行った。【００２１】（比較例２）フラタリー砂２８ｇにメタ珪酸ソーダを２．３ｇ、粉末シリカを１．２ｇおよび水０．５ｇを混合攪拌し無機粘結剤コーテッドサンドを作成し、実施例１と同様な測定を行った。【００２２】（評価方法）
１．抗折強度
実施例１、比較例１および比較例２にて作成した試験片を用いて抗折強度の測定を行った。試験方法は、３点曲げ試験法を用いて測定を行った。抗折強度が３０ｋｇｆ／ｃｍ２以上を合格とした。【００２３】２．崩壊性
実施例１、比較例１および比較例２にて作成した試験片を振動にて崩壊後３５５μｍの網目の篩にかけ通過率の測定を行い、崩壊したフラタリー砂の通過率が９５％以上の場合を合格とした。【００２４】（評価）
抗折強度および崩壊性について実施例１、比較例１および比較例２の結果を表１に示す。合格を○、不合格を×で記載した。
【表１】
2022001384.tif 000002
【００２５】（総合評価）
実施例１は、抗折強度が３０ｋｇｆ／ｃｍ２以上あり、かつ崩壊性も７００℃および１０００℃において良好な結果を示した。
比較例１は、乾態の無機粘結剤コーテッドサンドが得られず、金型へ十分な充填ができなかった。
比較例２は、抗折強度については、３０ｋｇｆ／ｃｍ２以上と良好な結果が得られたが、崩壊性については良好な結果が得られなかった。